НИЗКОПРОНИЦАЕМЫЕ СИСТЕМЫ ЦЕМЕНТА ДЛЯ ОБЛАСТИ ПРИМЕНЕНИЯ НАГНЕТАНИЯ ВОДЯНОГО ПАРА

1. Способ закупоривания пористости цементной матрицы в скважине, включающий закачивание в скважину цементного раствора, содержащего полимерный закупоривающий агент, характеризующийся температурой стеклования, меньшей, чем 150°С; схватывание цемента в скважине; нагревание цемента до температуры, большей чем температура стеклования добавки, и охлаждение цемента для того, чтобы добавка затвердела.
2. Способ по п.1, включающий проведение операции нагнетания водяного пара для нагревания цемента.
3. Способ уменьшения проницаемости композиции цемента в скважине, включающий добавление к цементному раствору полимера, характеризующегося температурой стеклования, меньшей чем 150°С, и закачивание цементного раствора в скважину.
4. Способ по п.1 или 3, где полимером является воск.
5. Способ по п.4, где полимер представляет собой эмульсию полиэтиленового воска, эмульсию полипропиленового воска, эмульсию карнаубского воска или эмульсию чешуйчатого воска.
6. Способ по любому предшествующему пункту, где цементом является цемент с малой плотностью.